(57)【要約】【課題】ＳｉＯ２-ＣａＯ-Ｎａ２Ｏを含むソーダライムガラスの背面基板と金属のアドレス電極との化学的反応を防止し、背面基板の変色及び変形を防止し、製造費用を削減できるＰＤＰを提供する。【解決手段】互いに対向して離隔配置される第１基板１０及び第２基板と、第１基板と第２基板の間に配置されて複数の放電セルを仕切る隔壁と、放電セル内に形成される蛍光体層と、第１基板上で、第１方向に伸びて形成されるアドレス電極と、第２基板上で、第１方向と交差する第２方向に伸び、放電セルに対応する位置に第１方向に沿って互いに並んで配置される第１電極と第２電極と、を含み、第１基板は、ＳｉＯ２-ＣａＯ-Ｎａ２Ｏを含むソーダライムガラスで形成され、アドレス電極は、第１基板上にフリットで形成されるフリット層１１１とフリット層上に金属成分で形成される金属成分層１１２を含む。【選択図】図５
2009094041.tif 000002
【特許請求の範囲】
【請求項１】
互いに対向して離隔配置される第１基板及び第２基板と、
前記第１基板と第２基板の間に配置されて複数の放電セルを仕切る隔壁と、
前記放電セル内に形成される蛍光体層と、
前記第１基板上で、第１方向に伸びて形成されるアドレス電極と、
前記第２基板上で、前記第１方向と交差する第２方向に伸び、前記放電セルに対応する位置に前記第１方向に沿って互いに並んで配置される第１電極と第２電極と、を含み、
前記第１基板は、
ＳｉＯ２-ＣａＯ-Ｎａ２Ｏを含むソーダライムガラスで形成され、
前記アドレス電極は、
前記第１基板上にフリットで形成されるフリット層と、
前記フリット層上に金属成分で形成される金属成分層と、
を含むことを特徴とするプラズマディスプレイパネル。
【請求項２】
前記フリット層は予め設定された第１幅を有し、
前記金属成分層は予め設定された第２幅を有し、
前記第１幅は前記第２幅より大きいことを特徴とする請求項１に記載のプラズマディスプレイパネル。
【請求項３】
前記金属成分層は通電特性を有する通電ラインをなし、
前記フリット層は前記通電ラインの幅方向両側に絶縁特性を有する第１絶縁ライン及び第２絶縁ラインを有することを特徴とする請求項２に記載のプラズマディスプレイパネル。
【請求項４】
前記アドレス電極の長さ方向に直交する方向の切断面において、前記フリット層は、前記金属成分層の両側面を囲むことを特徴とする請求項２に記載のプラズマディスプレイパネル。
【請求項５】
前記金属成分層の側面は不規則な凹凸の形状を有し、
前記フリット層は前記凹凸の形状を満たし、前記フリット層の前記金属成分層の両側面を囲む部分は、前記金属成分層の上端から前記第１基板に向かって傾斜面を有することを特徴とする請求項４に記載のプラズマディスプレイパネル。
【請求項６】
前記金属成分層は、銀（Ａｇ）を含むことを特徴とする請求項１に記載のプラズマディスプレイパネル。
【請求項７】
前記フリット層は、ＳｉＯ２、ＰｂＯ、Ｂｉ２Ｏ３、ＺｎＯ、Ｂ２Ｏ３、及びＢａＯのうちの少なくとも一つを含むことを特徴とする請求項６に記載のプラズマディスプレイパネル。
【請求項８】
前記金属成分と前記フリットは、５２〜６２：５〜１５の質量比であり、
前記フリットはＢ２Ｏ３及びＢａＯを含み、前記Ｂ２Ｏ３に対するＢａＯの質量比は１以上であることを特徴とする請求項１に記載のプラズマディスプレイパネル。
【請求項９】
前記Ｂ２Ｏ３に対するＢａＯの質量比は、１以上５以下の範囲であることを特徴とする請求項８に記載のプラズマディスプレイパネル。
【請求項１０】
前記フリットは、前記金属成分層の上面に現れた気孔を充填して被覆する被覆層をさらに有することを特徴とする請求項１に記載のプラズマディスプレイパネル。
【請求項１１】
前記被覆層の厚さは、前記フリット層の厚さである第１厚さより薄い第２厚さであることを特徴とする請求項１０に記載のプラズマディスプレイパネル。
【請求項１２】
前記第１基板は背面基板であり、前記第２基板は前面基板であることを特徴とする請求項１に記載のプラズマディスプレイパネル。
【請求項１３】
前面基板と、
前記前面基板と対向して離隔配置され、ＳｉＯ２-ＣａＯ-Ｎａ２Ｏを含むソーダライムガラスで形成される背面基板と、
前記前面基板と前記背面基板の間に配置されて複数の放電セルを仕切る隔壁と、
前記放電セル内に形成される蛍光体層と、
前記背面基板上で第１方向に伸び、フリットで被覆された、銀粒子の集合体からなるアドレス電極と、
前記前面基板上で前記第１方向と交差する第２方向に伸び、前記放電セルに対応する位置に前記第１方向に沿って互いに並んで配置される第１電極と第２電極と、
を含むことを特徴とするプラズマディスプレイパネル。
【請求項１４】
前記アドレス電極の長さ方向に直交する方向の切断面において、前記銀粒子の集合体は、前記アドレス電極の側面において不規則な凹凸形状を有し、
前記フリットは、前記銀粒子の集合体の側面の前記凹凸の形状を満たし、前記フリットが前記銀粒子の集合体の側面を囲む部分は、前記銀粒子の集合体の上端と前記第１基板を連結する傾斜面を有することを特徴とする請求項１３に記載のプラズマディスプレイパネル。
【請求項１５】
前記フリットは、ＳｉＯ２、ＰｂＯ、Ｂｉ２Ｏ３、ＺｎＯ、Ｂ２Ｏ３、及びＢａＯのうちの少なくとも一つを含むことを特徴とする請求項１３に記載のプラズマディスプレイパネル。
【請求項１６】
前記フリットは、前記銀粒子の集合体と前記背面基板との間で第１厚さのフリット層をなし、前記銀粒子の集合体の上面に現れた気孔を充填して被覆し、第２厚さの被覆層をなすことを特徴とする請求項１５に記載のプラズマディスプレイパネル。
【請求項１７】
前記第１厚さは前記第２厚さより大きいことを特徴とする請求項１６に記載のプラズマディスプレイパネル。
【発明の詳細な説明】
【技術分野】
【０００１】
本発明はプラズマディスプレイパネルに関し、より詳しくは低コストでソーダライムガラスであるＳｉＯ２-ＣａＯ-Ｎａ２Ｏと電極の金属成分の間で発生する化学的反応を防止するプラズマディスプレイパネルに関する。
【背景技術】
【０００２】
プラズマディスプレイパネル（ＰＤＰ）は、気体放電によって映像を表示するディスプレイ素子である。つまり、気体放電はプラズマを発生させ、プラズマは真空紫外線（ＶＵＶ：  Ｖａｃｕｕｍ  Ｕｌｔｒａ-Ｖｉｏｌｅｔ）を放射し、真空紫外線は蛍光体を励起させて、励起された蛍光体は安定化されながら赤色（Ｒ）、緑色（Ｇ）及び青色（Ｂ）の可視光を発生させる。
【０００３】
例えば、交流型（ＡＣ）ＰＤＰにおいて、アドレス電極は背面基板に形成され、誘電層は複数のアドレス電極を覆って背面基板に形成される。複数の隔壁は各アドレス電極の間に位置する誘電層の上に帯状に形成される。赤色（Ｒ）、緑色（Ｇ）及び青色（Ｂ）の蛍光体層は複数の隔壁の内表面に形成される。
【０００４】
複数の表示電極（例えば、維持電極と走査電極の対）は、複数のアドレス電極と交差し、前面基板に形成される。誘電層及びＭｇＯ保護膜は、前面基板の内側の表面に互いに積層されて表示電極を覆う。
【０００５】
放電セルは隔壁によって仕切られて、また複数のアドレス電極と複数の表示電極が交差する位置に形成される。従って、ＰＤＰは内部に数百万個以上の単位放電セルをマトリックス（Ｍａｔｒｉｘ）状に備える。
【０００６】
ＰＤＰの製造費用を減らすために、前面基板及び背面基板は、ＳｉＯ２-ＣａＯ-Ｎａ２Ｏのソーダライムガラスで形成できる。通電性を向上させるために、アドレス電極及び表示電極は、金属成分、例えば、銀（Ａｇ）を含む。
【０００７】
低価格のソーダライムガラスを背面基板に用いて、銀を含有するアドレス電極を背面基板に形成する場合、背面基板のＳｉＯ２-ＣａＯ-Ｎａ２Ｏとアドレス電極の銀が化学的反応を起こす。従って、背面基板は表示領域で変色を起こし、熱によって深刻な変形を起こす。
【０００８】
背面基板の変色及び変形を防止するために、背面基板とアドレス電極の間に絶縁層を形成する。絶縁層はＳｉＯ２-ＣａＯ-Ｎａ２Ｏと金属成分との化学的反応を遮断するが、アドレス電極の形成工程と別途の絶縁層形成工程を要する。従って、ＰＤＰの製造費用が増大する。
【０００９】
結局、背面基板をソーダライムガラスで形成することによる低減効果は、絶縁層を別途に形成することによる費用で相当部分相殺される。従って、ソーダライムガラスを用いることによる費用低減効果を減少させる。
【発明の開示】
【発明が解決しようとする課題】
【００１０】
本発明の第１の目的は、ＳｉＯ２-ＣａＯ-Ｎａ２Ｏを含むソーダライムガラスの背面基板と金属成分のアドレス電極との間での化学的反応を防止して、表示領域で背面基板の変色及び変形を防止するＰＤＰを提供することである。
【００１１】
本発明の第２の目的は、ＳｉＯ２-ＣａＯ-Ｎａ２Ｏを含むソーダライムガラスの背面基板と銀（Ａｇ）を含むアドレス電極との間での化学的反応を防止すると共に、製造費用を減らすＰＤＰを提供することである。
【課題を解決するための手段】
【００１２】
上述した課題を解決するために、本発明に係るプラズマディスプレイパネルは、互いに対向して離隔配置される第１基板及び第２基板と、第１基板と第２基板の間に配置されて複数の放電セルを仕切る隔壁と、放電セル内に形成される蛍光体層と、第１基板上で、第１方向に伸びて形成されるアドレス電極と、第２基板上で、第１方向と交差する第２方向に伸び、放電セルに対応する位置に第１方向に沿って互いに並んで配置される第１電極と第２電極と、を含み、第１基板は、ＳｉＯ２-ＣａＯ-Ｎａ２Ｏを含むソーダライムガラスで形成され、アドレス電極は、第１基板上にフリットで形成されるフリット層とフリット層上に金属成分で形成される金属成分層を含む。
【００１３】
フリット層は予め設定された第１幅を有し、金属成分層は予め設定された第２幅を有し、第１幅は前記第２幅より大きくてもよい。
【００１４】
金属成分層は通電特性を有する通電ラインをなし、フリット層は通電ラインの幅方向両側に絶縁特性を有する第１絶縁ライン及び第２絶縁ラインを有しうる。
【００１５】
アドレス電極の長さ方向に直交する方向の切断面において、フリット層は、金属成分層の両側面を囲みうる。
【００１６】
金属成分層の側面は不規則な凹凸の形状を有し、フリット層は凹凸の形状を満たし、フリット層の金属成分層の両側面を囲む部分は、金属成分層の上端から第１基板に向かって傾斜面を有しうる。
【００１７】
金属成分層は、銀（Ａｇ）を含みうる。
【００１８】
フリット層は、ＳｉＯ２、ＰｂＯ、Ｂｉ２Ｏ３、ＺｎＯ、Ｂ２Ｏ３、及びＢａＯのうちの少なくとも一つを含みうる。
【００１９】
金属成分とフリットは、５２〜６２：５〜１５の質量比であり、フリットはＢ２Ｏ３及びＢａＯを含み、Ｂ２Ｏ３に対するＢａＯの質量比は１以上でありうる。
【００２０】
Ｂ２Ｏ３に対するＢａＯの質量比は、１以上５以下の範囲でありうる。
【００２１】
フリットは、金属成分層の上面に現れた気孔を充填して被覆する被覆層をさらに有しうる。
【００２２】
被覆層の厚さは、フリット層の厚さである第１厚さより薄い第２厚さでありうる。
【００２３】
第１基板は背面基板であり、第２基板は前面基板でありうる。
【００２４】
前面基板と、前面基板と対向して離隔配置され、ＳｉＯ２-ＣａＯ-Ｎａ２Ｏを含むソーダライムガラスで形成される背面基板と、前面基板と背面基板の間に配置されて複数の放電セルを仕切る隔壁と、放電セル内に形成される蛍光体層と、背面基板上で第１方向に伸び、フリットで被覆された、銀粒子の集合体からなるアドレス電極と、前面基板上で第１方向と交差する第２方向に伸び、放電セルに対応する位置に第１方向に沿って互いに並んで配置される第１電極と第２電極と、を含みうる。
【００２５】
アドレス電極の長さ方向に直交する方向の切断面において、銀粒子の集合体は、アドレス電極の側面において不規則な凹凸形状を有し、フリットは、銀粒子の集合体の側面の前記凹凸の形状を満たし、フリットが銀粒子の集合体の側面を囲む部分は、銀粒子の集合体の上端と前記第１基板を連結する傾斜面を有しうる。
【００２６】
フリットは、ＳｉＯ２、ＰｂＯ、Ｂｉ２Ｏ３、ＺｎＯ、Ｂ２Ｏ３、及びＢａＯのうちの少なくとも一つを含みうる。
【００２７】
フリットは、銀粒子の集合体と背面基板との間で第１厚さのフリット層をなし、銀粒子の集合体の上面に現れた気孔を充填して被覆し、第２厚さの被覆層をなしうる。
【００２８】
第１厚さは第２厚さより大きくてもよい。
【発明の効果】
【００２９】
本発明によるプラズマディスプレイパネルは、ＳｉＯ２-ＣａＯ-Ｎａ２Ｏを含むソーダライムガラス基板に金属成分を含むアドレス電極を形成することで、ソーダライムガラス基板にアドレス電極のフリット層を配置し、フリット層上に金属成分層を備えるため、ソーダライムガラス基板とアドレス電極との間で化学的反応を防止できる。
フリット層がソーダライムガラス基板とアドレス電極との間の化学的反応を遮断するため、表示領域でソーダライムガラス基板の変色及び変形を防止できる。
また、アドレス電極を構成するフリット層がＳｉＯ２-ＣａＯ-Ｎａ２Ｏと銀の化学的反応を防止するため、ソーダライムガラス基板とアドレス電極との間に別途の絶縁層を備える必要なく、製造費用を減らす効果がある。
【発明を実施するための最良の形態】
【００３０】
以下、添付した図面を参照して本発明の実施形態について本発明の属する技術分野における通常の知識を有する者が容易に実施できるように詳しく説明する。しかし、本発明は、多様な形態にて具現されるため、ここで説明する実施形態に限られない。図面においては、本発明を明確に説明するために説明上不要な部分は省略し、明細書全体にわたって同一または類似の構成要素については同じ参照符号を付けた。
【００３１】
図１は本発明の実施形態１に係るプラズマディスプレイパネルの分解斜視図であり、図２は図１のＩＩ-ＩＩ線に沿って切断して示した断面図である。
【００３２】
図１及び図２を参照すると、実施形態１に係るプラズマディスプレイパネルは、予め設定された間隔をおいて、互いに対向配置されて封着される第１基板（以下、「背面基板」という）１０及び第２基板（以下、「前面基板」という）２０と、両基板１０、２０の間に配置される隔壁１６を含む。
【００３３】
例えば、背面基板１０及び前面基板２０は、アルカリ成分を含有するガラス基板で形成できる。つまり、背面基板１０と前面基板２０は、ＳｉＯ２-ＣａＯ-Ｎａ２Ｏを含むソーダライムガラスで形成できる。背面基板１０と前面基板２０はどちらか一方、または両者ともソーダライムガラスで形成できる。廉価のソーダライムガラスはＰＤＰの製造費用を低減できる。
【００３４】
隔壁１６は背面基板１０と前面基板２０との間で複数の放電セル１７を仕切る。複数の放電セル１７内部には、気体放電により真空紫外線を発生できるように放電ガス（例えば、ネオン（Ｎｅ）とキセノン（Ｘｅ）を含む混合ガス）が充填されて、真空紫外線を吸収して可視光を放出するように蛍光体層１９が形成される。
【００３５】
気体放電によって画像を表示するために、ＰＤＰは背面基板１０と前面基板２０との間の放電セル１７に対応して配置されるアドレス電極１１、第１電極（以下、「維持電極」という）３１、及び第２電極（以下、「走査電極」という）３２を含む。
【００３６】
図３は電極と放電セルの配置関係を示した平面図である。
【００３７】
図３を参照すると、１つのアドレス電極１１は、背面基板１０の内部表面に第１方向（図面のｙ軸方向）に伸びて形成され、ｙ軸方向に隣接する複数の放電セル１７に連続的に対応する場所に位置する。また複数のアドレス電極１１は、ｙ軸方向と交差する第２方向（図面のｘ軸方向）に沿って互いに平行に配置される。
【００３８】
第１誘電層１３は、複数のアドレス電極１１及び背面基板１０の内部表面を覆う。第１誘電層１３は、放電時、陽イオンまたは電子がアドレス電極１１に直接衝突することを遮断することによって、アドレス電極１１の損傷を防止する。また第１誘電層１３は、壁電荷の形成及び蓄積空間を提供する。
【００３９】
アドレス電極１１は、背面基板１０に配置され、可視光が前方に照射されるのを妨害することがないため、不透明な電極で形成してもよい。従って、アドレス電極１１は優れた通電性を有する金属（例えば銀）で形成できる。
【００４０】
図４はアドレス電極を拡大した平面図であり、図５は図４のＶ-Ｖ線に沿って切断して示した断面図である。
【００４１】
図４と図５を参照すると、アドレス電極１１は背面基板１０上にフリット（ｆｒｉｔ）で形成されるフリット層１１１と、金属成分で形成される金属成分層１１２を含む。
【００４２】
アドレス電極１１は、複数の金属粒子の金属成分とフリットが混合されたペーストを背面基板１０に印刷または塗布し、これを乾燥及び焼成することによって形成できる。
【００４３】
ペーストを印刷して、乾燥及び焼成すると、フリットは背面基板１０側でフリット層１１１を形成し、金属成分はフリット層１１１の上に金属成分層１１２を形成する。金属成分は複数の銀粒子（銀粒子の集合体）で構成できる。
【００４４】
図４を参照すると、乾燥及び焼成過程で、フリット層１１１は予め設定された第１幅（Ｗ１１１）を形成し、金属成分層１１２は予め設定された第２幅（Ｗ１１２）を形成する。第１幅（Ｗ１１１）は第２幅（Ｗ１１２）より大きく形成される。
【００４５】
アドレス電極１１において、第２幅（Ｗ１１２）の金属成分層１１２は通電ライン１１２ａを形成し、フリット層１１１は通電ライン１１２ａの両側で第１絶縁ライン１１１ａと第２絶縁ライン１１１ｂを形成する。
【００４６】
第１絶縁ライン１１１ａと第２絶縁ライン１１１ｂは、互いに隣接配置される複数のアドレス電極１１で複数の通電ライン１１２ａが互いに連結されることを防止する。
【００４７】
図５を参照すると、フリット層１１１は金属成分層１１２の両側面で各側面を囲む構造で形成される。金属成分層１１２の側面は不規則な凹凸曲線を有する。
【００４８】
フリット層１１１は、内側において金属成分層１１２の凹凸を満たし、外側は金属成分層１１２の上端から背面基板１０に向かって傾斜面を形成する。
【００４９】
フリット層１１１は、内側において金属成分層１１２の凹凸曲線を満たすので、金属成分層１１２の側面はフリットで緊密に覆われる構造となる。
【００５０】
金属成分層１１２の側面のフリット層１１１は、金属成分層１１２を背面基板１０に堅固に付着させるので、金属成分層１１２の側面におけるエッジカールの発生を防止する。
【００５１】
フリット層１１１は、ＳｉＯ２、ＰｂＯ、Ｂｉ２Ｏ３、ＺｎＯ、Ｂ２Ｏ３、及びＢａＯのうちの少なくとも一つを含む絶縁材で形成できる。
【００５２】
金属成分層１１２を形成する金属成分とフリット層１１１を形成するフリットの質量比は、５２〜６２：５〜１５でありうる。フリットは、Ｂ２Ｏ３及びＢａＯを含み、この場合、Ｂ２Ｏ３に対するＢａＯの質量比は１以上でもよい。また、Ｂ２Ｏ３に対するＢａＯの質量比は１以上５以下の範囲でもよい。
【００５３】
フリットと金属成分の質量比で、金属成分が５２未満であるのに対しフリットが１５を超過する場合、導電性物質が足りないため、電極の電気伝導度が落ち、フリットが５未満で金属成分が６２を超過する場合、電極の周縁に沿って絶縁性ガラス層の形成が困難なため、エッジカール、マイグレーションなどの問題が生じることもある。
【００５４】
フリットは、金属成分層１１２の金属成分等と混ざって、金属成分粒子間の結合を助ける役割を果たすが、Ｂ２Ｏ３に対するＢａＯの質量比が１未満の場合、ガラス転移温度が高くなって液状焼結が困難となり、質量比５を超過する場合、電気伝導性が落ちる。フリットはＳｉＯ２、ＰｂＯ、Ｂｉ２Ｏ３及びＺｎＯを含有する。
【００５５】
再び図４を参照すると、フリットは金属成分層１１２の上面に現れた気孔を満たして被覆する被覆層１１３をさらに含みうる。フリットは、金属成分と混合された状態で印刷された後、乾燥及び焼成されるが、金属成分の外部に完全に抜け出すことができず、金属成分層１１２内に形成される気孔にも充填される。
【００５６】
フリット層１１１は、第１厚さ（Ｔ１）を有し、被覆層１１３は第２厚さ（Ｔ２）を有する。第１厚さ（Ｔ１）は第２厚さ（Ｔ２）より大きい。図５のように、第１厚さ（Ｔ１）に比べて、第２厚さ（Ｔ２）は金属成分層１１２上で部分的に示されないほど薄い。便宜上、部分的に形成された被覆層１１３に第２厚さ（Ｔ２）を示す。
【００５７】
フリット層１１１は、金属成分層１１２と背面基板１０との間の化学的反応を遮断する。つまり、フリット層１１１は、ソーダライムガラスのＳｉＯ２-ＣａＯ-Ｎａ２Ｏと金属成分層１１２の化学的反応を遮断する。従って、表示領域で背面基板１０の変色及び変形が防止される。
【００５８】
また、フリット層１１１は、独立した工程ではなくアドレス電極１１を形成する工程によって、付随的に得られる構成であるため、別途の工程が不要で、製造費用を抑えることができる。
【００５９】
被覆層１１３は、アドレス電極１１を覆う第１誘電層１３と共に金属成分層１１２を覆う。従って、被覆層１１３は、金属成分層１１２を保護し、放電時に、壁電荷の形成及び蓄積空間をさらに提供する。
【００６０】
本実施形態においては、金属成分層１１２とフリット層１１１を有する電極は、アドレス電極１１に適用され、アドレス電極１１はソーダライムガラスからなる背面基板１０に配置される。
【００６１】
また、例えば、アドレス電極が前面基板に形成される場合、アドレス電極が金属成分層とフリット層で形成できる（図示せず）。
【００６２】
さらに、金属成分層とフリット層を有する電極が維持電極及び走査電極に適用されて（つまり、維持電極及び走査電極が金属電極で形成される場合）、この維持電極と走査電極が前面基板または背面基板に適用される（図示せず）。
【００６３】
つまり、金属成分層１１２とフリット層１１１を有する電極は、ＳｉＯ２-ＣａＯ-Ｎａ２Ｏを含むソーダライムガラス基板であれば、どこでも適用される。結果的に、電極を形成するフリット層１１１は、金属成分層１１２とガラス基板のＳｉＯ２-ＣａＯ-Ｎａ２Ｏとの間での化学的反応を遮断する。
【００６４】
一方、隔壁１６は実際に第１誘電層１３上に備えられ、複数の放電セル１７を仕切る。例えば、隔壁１６は、ｙ軸方向に伸張形成される第１隔壁部材１６ａと、第１隔壁部材１６ａの間でｘ軸方向に伸張形成される第２隔壁部材１６ｂを含み、複数の放電セル１７をマトリックス構造に形成する。
【００６５】
また、隔壁１６はｙ軸方向に伸張形成される複数の第１隔壁部材で形成されて、複数の放電セルを帯状構造に形成できる（図示せず）。つまり、複数の放電セルは、ｙ軸方向に沿って開口する構造で形成するようになる。
【００６６】
実施形態においては放電セル１７をマトリックス構造に形成する隔壁１６が例示されており、この状態で第２隔壁部材１６ｂが除去されると、第１隔壁部材１６ａによる帯状構造の放電セルが形成されている。従って、ここで帯状構造の放電セルに対する別途図示を省略する。
【００６７】
複数の放電セル１７各々における蛍光体層１９は、隔壁１６の側面と、複数の隔壁１６の間に位置する第１誘電層１３の表面に蛍光体ペースを塗布し、これを乾燥及び焼成することによって形成される。
【００６８】
蛍光体層１９は、ｙ軸方向に沿って形成される複数の放電セル１７に対して、同一色の蛍光体で形成される。また、蛍光体層１９は、ｘ軸方向に沿って連続的に配置される複数の放電セル１７に対して、繰り返し配置される赤色（Ｒ）、緑色（Ｇ）及び青色（Ｂ）の蛍光体で形成される。
【００６９】
維持電極３１と走査電極３２は、各放電セル１７に対応して、面放電構造で前面基板２０の内側表面に形成される。図３を参照すると、維持電極３１と走査電極３２はアドレス電極１１と交差するｘ軸方向に沿って形成される。
【００７０】
維持電極３１と走査電極３２は、各々放電を起こす透明電極３１ａ、３２ａと、透明電極３１ａ、３２ａにそれぞれ電圧信号を印加するバス電極３１ｂ、３２ｂを含む。
【００７１】
複数の透明電極３１ａ、３２ａは、放電セル１７内部で面放電を起こす部分として、放電セル１７の開口率確保のために透明な素材（例えば、ＩＴＯ）で形成される。
【００７２】
複数のバス電極３１ｂ、３２ｂは、複数の透明電極３１ａ、３２ａの高い電気抵抗を補償するために通電性に優れた金属素材で形成される。
【００７３】
複数の透明電極３１ａ、３２ａは、ｙ軸方向に沿って放電セル１７の外郭で各幅（Ｗ３１、Ｗ３２）を有して互いに面放電構造を形成しながら、各放電セル１７の中心の部分で放電ギャップ（ＤＧ）を形成する。
【００７４】
複数のバス電極３１ｂ、３２ｂは、透明電極３１ａ、３２ａ上に各々配置され、放電セル１７の外郭でｘ軸方向に沿って伸張形成される。従って、複数のバス電極３１ｂ、３２ｂに電圧信号を印加すると、各バス電極３１ｂ、３２ｂに連結する複数の透明電極３１ａ、３２ａに電圧信号が印加される。
【００７５】
また、透明電極は、図１〜図３のように各放電セル１７に独立的に対応して形成することもでき、また、ｘ軸方向に沿って一体に連結されてもよい（図示せず）。
【００７６】
再び図３を参照すると、維持電極３１と走査電極３２は放電セル１７に対応してアドレス電極１１と交差し、互いに対向する。
【００７７】
第２誘電層２１は、維持電極３１と走査電極３２及び前面基板２０の内側表面を覆う。第２誘電層２１は、維持電極３１及び走査電極３２を気体放電から保護すると共に、放電時に壁電荷の形成及び蓄積空間を提供する。
【００７８】
保護膜２３は、第２誘電層２１上に形成されて第２誘電層２１を覆う。例えば、保護膜２３は、ＭｇＯにより形成されて第２誘電層２１を保護すると共に、放電時に二次電子を放出する。
【００７９】
ＰＤＰ駆動時に、リセット期間には走査電極３１に印加されるリセットパルスによって、リセット放電が起こる。リセット期間に続くスキャン期間（アドレシング期間）には、走査電極３２に印加されるスキャンパルスとアドレス電極１１に印加されるアドレスパルスによって、アドレス放電が起こる。その後、維持期間には維持電極３１と走査電極３２に印加される維持パルスによって維持放電が起こる。
【００８０】
維持電極３１と走査電極３２は、維持放電に必要な維持パルスを印加する電極の役割を果たす。走査電極３２は、リセットパルス及びスキャンパルスを印加する電極の役割を果たす。アドレス電極１１は、アドレスパルスを印加する電極の役割を果たす。
【００８１】
維持電極３１、走査電極３２及びアドレス電極１１は、各々に印加される電圧波形により、その役割を異ならせるため、必ずしもこれらの役割に限定されるのではない。
【００８２】
ＰＤＰは、アドレス電極１１と走査電極３２の相互作用によるアドレス放電によって、点灯される放電セル１７を選択し、選択した放電セル１７で維持電極３１と走査電極３２の相互作用による維持放電によって画像を表示する。
【００８３】
以上、本発明の実施形態について説明したが、本発明はこれに限定されるものではなく、特許請求の範囲の記載に基づき多様に変形して実施でき、これらも本発明の範囲に属するのは当然である。
【図面の簡単な説明】
【００８４】
【図１】本発明の実施形態１によるプラズマディスプレイパネルの分解斜視図である。
【図２】図１のＩＩ-ＩＩ線に沿って切断して示した断面図である。
【図３】電極と放電セルの配置関係を示した平面図である。
【図４】アドレス電極を拡大した平面図である。
【図５】図４のＶ-Ｖ線に沿って示した断面図である。
【符号の説明】
【００８５】
１０    第１基板（背面基板）、
１１    アドレス電極、
１３、２１    誘電層、
１６    隔壁、
１７    放電セル、
１９    蛍光体層、
２０    第２基板（前面基板）、
２３    保護膜、
３１    第１電極（維持電極）、
３１ａ、３２ａ    透明電極、
３１ｂ、３２ｂ    バス電極、
３２    第２電極（走査電極）、
１１１    フリット層、
１１２    金属成分層、
１１３    被覆層、
１１２ａ    通電ライン、
１１１ａ、１１１ｂ    絶縁ライン、
ＤＧ    放電ギャップ、
Ｔ１    第１厚さ（フリット層）、
Ｔ２    第２厚さ（被覆層）、
Ｗ３１、Ｗ３２    透明電極の幅、
Ｗ１１１    第１幅（フリット層）、
Ｗ１１２    第２幅（被覆層）。
【図１】
2009094041.tif 000003
【図２】
2009094041.tif 000004
【図３】
2009094041.tif 000005
【図４】
2009094041.tif 000006
【図５】
2009094041.tif 000007